БЕТОННАЯ СМЕСЬ
CONCRETE MIXTURE

Изобретение относится к промышленности строительных материалов, в частности к производству бетонных стеновых блоков для малоэтажного строительства.
Известна бетонная смесь, включающая мас.%: цемент (портландцемент) 21,3-24,2; керамзит 57,6-64,0; керамзитовый песок 8,6-17,8; вспученный перлитовый песок 3,2-4,6; смыленную канифоль 0,001-0,0012; воду [1].
Задача изобретения состоит в повышении морозостойкости изделий, полученных из бетонной смеси.
Технический результат достигается тем, что бетонная смесь, включающая портландцемент, керамзит, керамзитовый песок, воду, дополнительно содержит керамзитовую пыль и суперпластификатор С-3 при следующем соотношении компонентов, мас.%: портландцемент 23,0-25,0; керамзит фракции 10-20 мм 23,4-27,0; керамзитовый песок 20,0-24,0; керамзитовая пыль 3,0-4,0; суперпластификатор С-3 1,0-1,6; вода 23,0-25,0.
Составы бетонной смеси приведены в таблице.
Таблица
Компоненты
Содержание, мас.%
состав № 1
состав № 2
состав № 3
Портландцемент
23,0
24,0
25,0
Керамзит фракции 10-20 мм
27,0
25,2
23,4
Керамзитовый песок
20,0
22,0
24,0
Керамзитовая пыль
4,0
3,5
3,0
Суперпластификатор С-3
1,0
1,3
1,6
Вода
25,0
24,0
23,0
Морозостойкость бетона в возрасте 28 сут, циклы
35-40
35-40
35-40
Компоненты дозируют в требуемых количествах. Портландцемент (марка 500), керамзит (фракция 10-20 мм), керамзитовый песок, керамзитовую пыль (фракции менее 0,14 мм) смешивают, добавляют воду, суперпластификатор С-3 (продукт конденсации нафталиносульфокислоты [2]) и еще раз смешивают. Приготовленную бетонную смесь укладывают в металлические (предварительно смазанные минеральным маслом) формы и оставляют до затвердевания.
Источники информации
1. А.с. № 1276650 СССР, С04В 28/02, 14/18, 1986, бюл.46.
2. Афанасьев А.А. Бетонные работы. - М.: Высш. шк., 1991. - С.28-30.